(57)【要約】      （修正有）【課題】内容物が酸性水溶液を含有する飲料や食品である場合に、原紙断面からの溶液の浸透を抑える高い耐断面浸透性を有する紙容器用原紙。【解決手段】単層抄きである紙容器用原紙において、針葉樹漂白クラフトパルプ配合率が５０重量％未満で、さらに、原紙に厚さ３０μｍのポリエステル粘着フィルムを両面に貼合し、１辺の長さが１０．０ｃｍの正方形とした試験片において、２つ折りとした試験片を、ニップ処理装置にて、通過速度５０ｍ／ｍｉｎ、ニップ圧５０ｋＮ／ｍで加圧処理した際、試験片のＭＤ軸方向、ＣＤ軸方向を折り軸とした場合のいずれにおいても、樹脂ラミネート層の破壊（ピンホール）が発生しないこと、及び原紙に厚さ３０μｍのポリエステル粘着フィルムを両面に貼合した、１辺の長さが１０．０ｃｍの正方形とした試験片において、２３℃、ｐＨ４に調整した有機酸水溶液に５時間浸漬した際の重量増加率が５重量％未満であることとした。【選択図】なし【特許請求の範囲】
【請求項１】
単層抄きで坪量が３５０ｇ／ｍ２未満である紙容器用原紙において、原料パルプ中の針葉樹漂白クラフトパルプ配合率が５０重量％未満で、さらに下記Ａ）、Ｂ）の条件を共に満たすことを特徴とする紙容器用原紙。
Ａ）原紙に厚さ３０μｍのポリエステル粘着フィルムを両面に貼合し、１辺の長さが１０．０ｃｍの正方形とした試験片において、２つ折りとした試験片を、金属ロール／金属ロールからなるニップ処理装置にて、通過方向を折り軸に対して直角方向とし、通過速度５０ｍ／ｍｉｎ、ニップ圧５０ｋＮ／ｍで加圧処理した際、試験片のＭＤ軸方向、ＣＤ軸方向を折り軸とした場合のいずれにおいても、樹脂ラミネート層の破壊（ピンホール）が発生しない。
Ｂ）原紙に厚さ３０μｍのポリエステル粘着フィルムを両面に貼合した、１辺の長さが１０．０ｃｍの正方形とした試験片において、２３℃、ｐＨ４に調整した有機酸水溶液に５時間浸漬した際の重量増加率が５重量％未満である。
【請求項２】
内添乾燥紙力増強剤として、分子量が６００万未満であるポリアクリルアミドを対絶乾パルプ重量当たり０．２重量％以下含有することを特徴とする請求項１記載の紙容器用原紙。
【請求項３】
原料パルプ中の広葉樹漂白クラフトパルプのカナダ標準濾水度が４５０ｍｌ以上５５０ｍｌ未満であり、かつ針葉樹漂白クラフトパルプのカナダ標準濾水度が５００ｍｌ以上６００ｍｌ未満であることを特徴とする請求項１または２に記載の紙容器用原紙。
【請求項４】
内添サイズ剤としてアルキルケテンダイマーを対絶乾パルプ重量当たり０．１５重量％以上０．７５重量％未満含有することを特徴とする請求項１，２または３に記載の紙容器用原紙。
【請求項５】
歩留剤として分子量６００万以上２０００万以下であるポリアクリルアミド、カチオン化澱粉、両性澱粉のいずれか１種以上を含有することを特徴とする請求項１，２，３または４に記載の紙容器用原紙。
【請求項６】
坪量が１７０ｇ／ｍ２以上３５０ｇ／ｍ２未満であることを特徴とする請求項１，２，３，４または５に記載の紙容器用原紙。
【発明の詳細な説明】
【技術分野】
【０００１】
本発明は好適な成型加工性と耐断面浸透性を有する紙容器用原紙に関するものである。
【背景技術】
【０００２】
代表的な紙容器は、紙の表面へ印刷を行うなどした後、必要な形状に打抜かれ、折り成型加工されて完成する。
【０００３】
内容物が水や油などの液体を含有する、飲料や食品であったりして、耐水性、耐油性などが必要とされる場合、基材となる原紙の表裏にポリエチレンなどの樹脂ラミネート加工を行い、耐水性、耐油性などを付与し、また、成型加工時にシーラーによりポリエチレンなどを熱溶融させて貼り合わせて完成する方法が一般的である。
【０００４】
上記のような方法により製造された紙容器は、ポリエチレンなどのラミネートにより耐水性、耐油性などが付与されている。しかし、貼り合わせた紙の断面部は原紙の断面が内容物に含有される液体に曝露されるため、液体が原紙に浸透する欠陥が発生する場合がある。内容物が水を多く含有する場合、この現象は顕著であり、特に果汁やヨーグルト、寿司に代表される酸性水溶液を含有する飲料や食品である場合、原紙断面からの溶液の浸透が促進されて溶液の漏れや容器の破損といった重大な欠陥を引き起こすことがある。
【０００５】
これを解決する手段として、原紙を折り返す方法やテープを貼る方法などにより原紙断面部と液体が接触することを防止する構造の紙容器も存在する。しかしながら、加工工程が煩雑になりコストアップとなる欠点がある。
【０００６】
多層抄きは単層抄きに比べ比較的叩解度の高いパルプを使用できるため、緻密な紙層構造を作り易い。そのため、原紙断面部からの液体の浸透には有利である。しかし、多層抄きの場合、成型加工時の紙層間剥離防止が課題となり、特に酸性水溶液を含有する飲料や食品に使用する耐酸性を有する原紙の場合、耐酸性を付与するための内添サイズ剤添加により、紙層間強度の低下がみられる。
【０００７】
板紙の紙層間強度対策については、特定のパルプもしくは特定の紙層間接着剤を使用することにより板紙の紙層間剥離強度を向上させる方法が一般的である。例えば特開平９−１３７４００号公報では、多層抄きの板紙の少なくとも一層中にバクテリアセルロースを含有させることによって紙層間剥離強度を向上させる方法が提案されている。しかし、特定のパルプを使用することは作業性の面で効率が悪く、コストアップとなる欠点がある。また、特開平６−１０１２００号公報では、紙層間接着剤として熱硬化性水溶性樹脂を塗布する方法、特開平５−２３０７９２号公報では、アニオン性基、カチオン性基を含む２種以上の澱粉を含有する紙層間接着剤を使用する方法を提案している。しかし、これらの薬品を使用することはコストアップとなる上、耐酸性を有する原紙の場合、耐酸性を付与するための内添サイズ剤添加により、紙層間接着剤とパルプ繊維の結合性が悪く、期待通りの向上効果が得られない。
【０００８】
更に、特開２００６−２１９７７５号公報では、板紙の全層に対して、特定量の硫酸アルミニウム、ポリアクリルアミド系乾燥紙力剤、炭酸カルシウムもしくは炭酸水素ナトリウム、及びポリアミドエピクロロヒドリン系湿潤紙力剤を配合する事により、多層抄きの紙層間剥離問題の解決と耐酸性を両立可能としている。しかし、ｐＨ、アルカリ度調整のため、炭酸カルシウムもしくは炭酸水素ナトリウムの配合を必須としているが、同じく配合を必須としている硫酸アルミニウムは酸性であり、両者が抄紙系内で反応すると発泡し、系内の状態が不安定になる。このため、欠陥発生など抄紙効率が低下する問題がある。
【０００９】
一方、単層抄きは紙層界面が存在しないため、成型加工時に紙層間剥離が発生せず、多層抄きより成型加工性が良好である。例えば、特開２００３−１５５７００号公報では、特定の内添サイズ剤を用いて、原紙断面部からの液体の浸透を防止するとともに、単層抄きとすることにより、紙カップ成型加工時の紙層間剥離を防止する方法が提案されている。
【特許文献１】特開平９−１３７４００号公報
【特許文献２】特開平６−１０１２００号公報
【特許文献３】特開平５−２３０７９２号公報
【特許文献４】特開２００６−２１９７７５号公報
【特許文献５】特開２００３−１５５７００号公報
【発明の開示】
【発明が解決しようとする課題】
【００１０】
しかし、一般的に紙カップは円筒状に成型加工されるのに対し、紙容器は折り成型加工されるため、折り部の最表層に圧縮、引張などの応力が集中して樹脂ラミネート層が破壊されやすい。また、紙容器はその用途から、紙カップより内容物の重量が重く、また長時間の保持が求められることが多い。
【００１１】
また、紙容器用原紙においては、原紙中への異物混入が発生し難い、また、使用後の紙容器を古紙原料に供してリサイクル使用する際に経時変色が発生し難いなどの理由から、原料パルプとして化学パルプを使用することが好ましく、特に広葉樹漂白クラフトパルプ（ＬＢＫＰ）及び針葉樹漂白クラフトパルプ（ＮＢＫＰ）が好ましい。
【００１２】
繊維強度の強いＮＢＫＰを配合することにより、紙容器用原紙に必要な加工適性を得る事は容易となるが原紙表面の平滑性が低下し、原紙のラミネート加工後に表面へ印刷を行う際に、ベタ部の均一性が低下して印刷された画像の鮮明性が低下するなど、得られる紙容器の品質が低下するなどの問題が発生しやすい。また、一般的にＮＢＫＰはＬＢＫＰより価格が高く、コストアップを抑えるためには可能な限りＮＢＫＰの配合を抑えた、すなわち、原料パルプ中のＮＢＫＰ配合率が５０重量％未満、すなわち、ＬＢＫＰを主体とする配合とすることが望ましい。
【００１３】
しかし、ＬＢＫＰを主体とする配合においては、内容物の重量が重く、また長時間の保持が求められることに関しては、坪量の大きい原紙を使用することにより、この要求を満たす手法が一般的であるが、原紙の坪量を大きくすると紙厚が厚くなる。これにより、折り部外側の距離が大きくなり、樹脂ラミネート層に加わる応力が大きくなるため、更に樹脂ラミネート層が破壊され易くなる。
【００１４】
前記の如く従来の方法では、単層抄き板紙において優れた成型加工性と好適な耐断面浸透性を有する紙容器用原紙を、原料パルプがＬＢＫＰ主体の配合において実現することは難しい。また、多層抄き板紙は単層抄き板紙に比べ紙層間剥離強度の面で不利である。
【００１５】
本発明は、従来の問題点を解決することを課題とし、鋭意研究の結果創案したものであり、その目的とするところは、優れた成型加工性を有し、特に内容物が果汁やヨーグルト、寿司に代表される酸性水溶液を含有する飲料や食品である場合に、原紙断面からの溶液の浸透を抑えることが可能な、言い換えると、高い耐断面浸透性を有する紙容器用原紙を提供することにある。
【課題を解決するための手段】
【００１６】
上記目的を達成するため、請求項１に記載の発明は、単層抄きで坪量が３５０ｇ／ｍ２未満である紙容器用原紙において、原料パルプ中の針葉樹漂白クラフトパルプ配合率が５０重量％未満で、さらに下記Ａ）、Ｂ）の条件を共に満たすことを特徴とする。
【００１７】
Ａ）原紙に厚さ３０μｍのポリエステル粘着フィルムを両面に貼合し、１辺の長さが１０．０ｃｍの正方形とした試験片において、２つ折りとした試験片を、金属ロール／金属ロールからなるニップ処理装置にて、通過方向を折り軸に対して直角方向とし、通過速度５０ｍ／ｍｉｎ、ニップ圧５０ｋＮ／ｍで加圧処理した際、試験片のＭＤ軸方向、ＣＤ軸方向を折り軸とした場合のいずれにおいても、樹脂ラミネート層の破壊（ピンホール）が発生しない。
【００１８】
Ｂ）原紙に厚さ３０μｍのポリエステル粘着フィルムを両面に貼合した、１辺の長さが１０．０ｃｍの正方形とした試験片において、２３℃、ｐＨ４に調整した有機酸水溶液に５時間浸漬した際の重量増加率が５重量％未満である。
【００１９】
請求項２に記載の発明は、請求項１に記載の発明にあって、内添乾燥紙力増強剤として、分子量が６００万未満であるポリアクリルアミドを対絶乾パルプ重量当たり０．２重量％以下含有するすることを特徴とする。
【００２０】
請求項３に記載の発明は、請求項１または２に記載の発明にあって、原料パルプ中の広葉樹漂白クラフトパルプのカナダ標準濾水度が４５０ｍｌ以上５５０ｍｌ未満であり、かつ針葉樹漂白クラフトパルプのカナダ標準濾水度が５００ｍｌ以上６００ｍｌ未満であることを特徴とする。
【００２１】
請求項４に記載の発明は、請求項１，２または３に記載の発明にあって、内添サイズ剤としてアルキルケテンダイマーを対絶乾パルプ重量当たり０．１５重量％以上０．７５重量％未満含有することを特徴とする。
【００２２】
請求項５に記載の発明は、請求項１，２，３または４に記載の発明にあって、歩留剤として分子量６００万以上２０００万以下であるポリアクリルアミド、カチオン化澱粉、両性澱粉のいずれか１種以上を含有することを特徴とする。
【００２３】
請求項６に記載の発明は、請求項１，２，３，４または５に記載の発明にあって、坪量が１７０ｇ／ｍ２以上３５０ｇ／ｍ２未満であることを特徴とする。
【発明の効果】
【００２４】
本発明に係る紙容器用原紙によれば、原料パルプが広葉樹漂白クラフトパルプ主体の配合で単層抄きであるにも係わらず、優れた成型加工性と好適な耐断面浸透性を有する紙容器用原紙を得ることができる。
【発明を実施するための最良の形態】
【００２５】
以下、本発明に係る紙容器用原紙を実施するための最良の形態を説明する。
【００２６】
本発明に係る紙容器用原紙は、単層抄きで坪量が３５０ｇ／ｍ２未満である紙容器用原紙において、原料パルプ中の針葉樹漂白クラフトパルプ配合率が５０重量％未満で、さらに、原紙に厚さ３０μｍのポリエステル粘着フィルムを両面に貼合し、１辺の長さが１０．０ｃｍの正方形とした試験片において、２つ折りとした試験片を、金属ロール／金属ロールからなるニップ処理装置にて、通過方向を折り軸に対して直角方向とし、通過速度５０ｍ／ｍｉｎ、ニップ圧５０ｋＮ／ｍで加圧処理した際、試験片のＭＤ軸方向、ＣＤ軸方向を折り軸とした場合のいずれにおいても、樹脂ラミネート層の破壊（ピンホール）が発生しないこと、及び原紙に厚さ３０μｍのポリエステル粘着フィルムを両面に貼合した、１辺の長さが１０．０ｃｍの正方形とした試験片において、２３℃、ｐＨ４に調整した有機酸水溶液に５時間浸漬した際の重量増加率が５重量％未満であること、の条件を満たすものとしている。
【００２７】
なお、ＭＤ軸方向とは抄紙方向と同じ方向のことであり、ＣＤ軸方向とは抄紙方向に対し直角の方向（抄紙横方向）のことである。
【００２８】
上記した本発明の紙容器用原紙は、以下に詳述するように、木材パルプとサイズ剤、乾燥紙力増強剤などを主体とした製紙原料を、単層抄紙することにより製造されるものであって、単層抄きとすることにより、優れた成型加工性を得ることが可能である。単層抄きであれば製造方法は特に限定されるものではなく、長網抄紙機、ツインワイヤー抄紙機、円網抄紙機など、各種抄紙機が適宜使用可能であるが、生産性が良好であるため、長網抄紙機及びツインワイヤー抄紙機が好ましい。
【００２９】
本発明の紙容器用原紙は、成型加工時に樹脂ラミネート層の破壊（ピンホール）が発生しないことが必要である。ポリアクリルアミド、カチオン化澱粉、酸化澱粉などの澱粉系などの内添乾燥紙力増強剤を配合することにより、繊維間結合を高め、紙容器用原紙としての加工用原紙に必要な紙力が得られ、ヒートシール加工時に加わる応力による原紙の割れ、すなわち樹脂ラミネート層の剥離が発生し難くなる。しかし、繊維間結合が高すぎると、折り成型加工時に、圧縮、引張などの応力が折り部の最表層に集中して、樹脂ラミネート層が破壊され易くなるため、逆に成型加工性は低下する。繊維間結合を適度に調整することにより、紙容器用原紙としての加工用原紙の折り加工を行う時に、加工用原紙の原紙層内が僅かに破壊され、樹脂ラミネート層に加わる応力が緩和されるので、樹脂ラミネート層の破壊の発生が抑えられる。
【００３０】
本発明の紙容器用原紙は、高い耐断面浸透性が必要であり、原紙に厚さ３０μｍのポリエステル粘着フィルムを両面に貼合した、１辺の長さが１０．０ｃｍの正方形とした試験片において、２３℃、ｐＨ４に調整した有機酸水溶液に５時間浸漬した際の重量増加率が、５重量％未満であることが必須である。この本発明の耐断面浸透性を評価する方法について詳述する。紙容器用原紙に厚さ３０μｍのポリエステル粘着フィルムを両面に貼合した物を試験片として用いた。試験片の形状は液体容器のヒートシール加工部の長さに相当する１０．０ｃｍを一辺とする正方形である。ヒートシール接着部分の水の浸透距離が２．０ｍｍを越えると重大なクレーム対象になることから、上述の試験において耐断面浸透性の本来の目標は、標準液の浸透距離を２．０ｍｍ未満とすることである。しかしながら、浸透距離は部分的にばらつきがあり客観的評価が困難であるため、試験片への標準液の浸透距離に相当する、標準液の浸透に伴う試験片の重量変化から本発明の耐断面浸透性の目標値を設定したものである。すなわち、原紙の密度を０．７５ｇ／ｃｍ３、原紙の水浸透時の膨潤率を２０％と仮定すると、標準液の浸透の許容範囲を２．０ｍｍ未満とするためには、標準液の浸透による重量増加率を５．０重量％未満にすることが必要である。これにより、成型加工後の原紙断面からの酸性水溶液の浸透を抑えることが可能である。また、測定条件としては、２３℃の条件で５時間、試験片を浸漬し、重量増加率を測定する。
【００３１】
標準液としては、酸性食品に相当するｐＨ４に調整した濃度１．０重量％の有機酸水溶液を使用する。有機酸としては、クエン酸、乳酸、酢酸、コハク酸、リンゴ酸などの酸性食品中に含まれる有機酸を使用する事が好ましい。
【００３２】
本発明に用いられるパルプには、広葉樹漂白クラフトパルプ（ＬＢＫＰ）、針葉樹漂白クラフトパルプ（ＮＢＫＰ）、サルファイトパルプなどの化学パルプ、ストーングラインドパルプ、サーモメカニカルパルプなどの機械パルプ、ケナフ、竹、麻などから得られた非木材繊維などを適宜配合することが可能であるが、原紙中への異物混入が発生し難い、使用後の紙容器を古紙原料に供してリサイクル使用する際に、経時変色が発生し難いなどの理由から化学パルプが好ましく、特にＬＢＫＰ及びＮＢＫＰが好ましい。繊維強度の強いＮＢＫＰを配合することが好ましいが、原紙のラミネート加工後に表面へ印刷を行う際に、ベタ部の均一性が低下して印刷された画像の鮮明性が低下するなど、得られる紙容器の品質が低下するなどの問題が発生し易い。また、一般的にＮＢＫＰはＬＢＫＰより価格が高いため、コストアップを抑えるためにはＮＢＫＰの配合量を抑えることが望ましい。よって、本発明においては原料パルプ中のＮＢＫＰの配合量を５０重量％未満とすることが必要である。ＮＢＫＰの配合量は４０重量％以下が好ましく、２０重量％以下であることが特に好ましい。
【００３３】
また、本発明の紙容器用原紙は、内添乾燥紙力増強剤として、分子量が６００万未満、好ましくは分子量が１０万〜４００万であるポリアクリルアミドを対絶乾パルプ重量当たり０．２重量％以下含有することが好ましい。ポリアクリルアミドの例としては、アニオン性、カチオン性、および部分カチオン性変性による両性化したものなどが挙げられる。分子量が６００万未満のポリアクリルアミドの含有量を０．２重量％以下とすることで繊維間結合を適度に調整することにより、前述の通り紙容器用原紙としての加工用原紙に必要な紙力が得られ、また、紙容器用原紙としての加工用原紙の折り加工を行う際に、加工用原紙の原紙層内が僅かに破壊され、樹脂ラミネート層に加わる応力が緩和されるので、樹脂ラミネート層の破壊の発生が抑えられる。
【００３４】
内添乾燥紙力増強剤として、カチオン化澱粉、酸化澱粉などの澱粉系を用いた場合でも、繊維間結合を適度に調整する事により、ポリアクリルアミドと同様の効果が得られるが、少量の含有量でも適度に調整することが容易であるため、ポリアクリルアミドを含有させることが好ましい。
【００３５】
また、本発明の紙容器用原紙は、原料パルプ中のＬＢＫＰのカナダ標準濾水度（ＣＳＦ）を４５０ｍｌ以上５５０ｍｌ未満とし、かつＮＢＫＰのＣＳＦを５００ｍｌ以上６００ｍｌ未満とすることが好ましい。原料パルプ中のＬＢＫＰのＣＳＦ、及びＮＢＫＰのＣＳＦを上述の範囲にすることにより、繊維間結合が適度に調整され、前述の通り紙容器用原紙としての加工用原紙に必要な紙力が得られ、また加工用原紙の折り加工を行う時に、樹脂ラミネート層の破壊の発生が抑えられる。
【００３６】
また、本発明の紙容器用原紙は、高い耐断面浸透性が必要であるが、液体の浸透を抑えるためには、浸透可能な細孔径を小さくする、連続細孔容積を小さくする、紙基材の撥水性を高くするなどの対策が有効である。細孔径を小さくすること、あるいは連続細孔容積を小さくすることに関しては、原料パルプの濾水度が大きな支配因子となる。この点からも、原料パルプ中のＬＢＫＰのＣＳＦを４５０ｍｌ以上５５０ｍｌ未満とし、かつＮＢＫＰのＣＳＦを５００ｍｌ以上６００ｍｌ未満とすることが好ましい。ＬＢＫＰのＣＳＦが５５０ｍｌ以上で、かつＮＢＫＰのＣＳＦが６００ｍｌ以上の場合では、紙層構造が粗くなるため、本発明が目標としている耐断面浸透性を得ることが困難となる。
【００３７】
また、本発明の紙容器用原紙は、内添サイズ剤として、アルキルケテンダイマーを対絶乾パルプ重量当たり０．１５重量％以上０．７５重量％未満含有することが好ましい。内添サイズ剤として、アルキルケテンダイマーを対絶乾パルプ重量当たり０．１５重量％以上含有することにより、前述の通り、原紙に厚さ３０μｍのポリエステル粘着フィルムを両面に貼合した、１辺の長さが１０．０ｃｍの正方形とした試験片を２３℃、ｐＨ４に調整した有機酸水溶液に5時間浸漬した際の重量増加率が５重量％未満となり、成型加工後の原紙断面からの酸性水溶液の浸透を抑える事が可能である。添加量が多くなるほど耐断面浸透性は良好となるが、０．７５重量％以上添加してもサイズ性の向上は頭打ちであり、経済的に無意味である。
【００３８】
内添サイズ剤としてロジンサイズを用いた場合でも、原紙断面からの水溶液の浸透を抑えることは可能であるが、水溶液のｐＨが低い条件下ではサイズ性が低下するため、酸性水溶液に対してはサイズ効果が小さくなる。一方、アルキルケテンダイマーは水溶液のｐＨが低い条件下でも十分な撥水性を示すため、酸性水溶液に対しても高度なサイズ性が期待できるため好ましい。
【００３９】
また、本発明の紙容器用原紙は、坪量が３５０ｇ／ｍ２未満であることが必要で、１７０ｇ／ｍ２以上３５０ｇ／ｍ２未満であることが好ましい。紙容器用原紙は、その用途上紙力と剛度が必要であり、坪量は１７０ｇ／ｍ２以上であることが好ましい。一方、坪量が大きすぎると、成型加工時に前記原紙の厚さの分だけ折り部外側の半径が大きくなるため、樹脂ラミネート層に加わる応力が大きくなり、樹脂ラミネート層が破壊され易くなるため、坪量は３５０ｇ／ｍ２未満であることが必要である。
【００４０】
また、本発明の紙容器用原紙は、歩留剤として分子量６００万以上であるポリアクリルアミド、カチオン化澱粉、両性澱粉のいずれか１種以上を含有することことが好ましい。これらのいずれか１種以上を含有することにより、アルキルケテンダイマーのサイズ性が向上し、成型加工後の原紙断面からの酸性水溶液の浸透を抑えることが容易になるので好ましい。特に分子量６００万以上であるポリアクリルアミドは、カチオン澱粉、両性澱粉と比較して、繊維間結合への影響が小さく、適度に調整することが容易であり、また少量の含有量でアルキルケテンダイマーのサイズ性を向上させるので好ましい。ポリアクリルアミドの例としては、カチオン性、非イオン性、およびアニオン性などが挙げられ、分子量としては６００万以上２０００万以下が好ましい。分子量６００万以上であるポリアクリルアミドの含有量は、対絶乾パルプ重量当たり０．０１重量％以上０．５重量％以下であることが好ましい。また、カチオン化澱粉、両性澱粉の含有量は、０．３重量％以上２．０重量％以下であることが好ましい。含有量が多くなるほど耐断面浸透適性は良好となるが、含有量がポリアクリルアミドでは０．５重量％、カチオン化澱粉あるいは両性澱粉では２．０重量％を超えてもサイズ性の向上は頭打ちであり、経済的に無意味である。
【００４１】
また、本発明の紙容器用原紙は、ポリアミドエピクロロヒドリン系樹脂に代表される湿潤紙力増強剤を含有することが好ましい。湿潤紙力増強剤を含有することにより、液体の浸透に際して、パルプ間の繊維間結合が切断されることにより膨潤が起こり細孔経が拡大する現象、即ち吸水による原紙の膨潤を抑えることが容易となるので好ましい。更に、ポリアミドエピクロロヒドリン系樹脂はアルキルケテンダイマーのパルプへの定着を向上させる効果もあるため好ましい。湿潤紙力増強剤の含有量は、対パルプ絶乾重量当たり０．１重量％以上０．５重量％以下の範囲であることが好ましい。
【００４２】
また、本発明の紙容器用原紙は、澱粉、ポリビニルアルコール、ポリアクリルアミド、いわゆる表面サイズ剤（スチレン・アクリル系樹脂、スチレン・マレイン酸系樹脂、スチレン・メタクリル酸系樹脂、オレフィン系樹脂、エステル系樹脂など）などにより、表面サイズを行ったものであってもよい。塗布方法としては特に限定されるものではないが、サイズプレス、ゲートロールコーター、プレメタリングサイズプレス、カレンダーなどが挙げられる。
【実施例】
【００４３】
以下、実施例及び比較例により本発明を具体的に説明するが、本発明はこれらによって限定されるものではない。なお、実施例中の％は全て重量％を示す。実施例及び比較例で製造した紙容器用原紙について、下記の項目について測定し、評価した。
【００４４】
＜折り加工成型時の樹脂ラミネート層の破壊（ピンホール）＞
原紙の両面を厚さ３０μｍのポリエステル粘着フィルムでラミネートした。ラミネート紙を１辺１０．０cｍの正方形に切断して試料片とした。ＭＤ軸方向もしくはＣＤ軸方向を折り軸として２つ折りとした試験片を、金属ロール／金属ロールからなるニップ処理装置で、通過方向を折り軸と垂直、通過速度５０ｍ／ｍｉｎ、ニップ圧５０ｋＮ／ｍで加圧処理する。加圧処理後、折り軸部の両面における樹脂ラミネート層の破壊（ピンホール）を目視で観察し、以下の基準に従って評価した。  
○：樹脂ラミネート層の破壊が認められない。  
×：樹脂ラミネート層の破壊が認められる。  
＜有機酸水溶液に浸漬した時の重量増加率＞
基材となる原紙の坪量を測定し、原紙の両面を厚さ３０μｍのポリエステル粘着フィルムでラミネートした。ラミネート紙を１辺１０．０cｍの正方形に切断して試料片とする。試験片の重量を測定した後、試料片を２３℃、ｐＨ４に調整した濃度１．０％のクエン酸水溶液に５時間浸漬する。浸漬後、表面に付着した溶液を十分に拭き取った後に、試験片の重量を測定する。これらの測定結果を基に、次式から重量増加率を算出した。  
重量増加率＝｛（浸漬後の試料の重量−浸漬前の試料の重量）／試料中の紙基材の重量｝×１００
＜ヒートシール加工時の樹脂ラミネート層の剥離＞
原紙の両面を厚さ３０μｍのポリエステル粘着フィルムでラミネートした。ラミネート紙を１辺１０．０cｍの正方形に切断して試料片とした。ＭＤ軸方向に揃えて重ねた試料片２枚を、ヒートシール処理装置で、加圧方向をＭＤ軸方向と平行、ニップ圧２００ｋＮ／ｍ２、加熱温度  上部バー２００℃、下部バー７０℃、ニップ時間３秒で加圧処理した。加圧処理後、ヒートシール部における樹脂ラミネート層の剥離を目視で観察し、以下の基準に従って評価した。  
○：樹脂ラミネート層の剥離が認められない。  
△：樹脂ラミネート層の剥離が軽微に認められるが、実用上支障がない。  
×：樹脂ラミネート層の剥離が全面的に認められる。  
＜印刷適性＞
原紙の両面を厚さ３０μｍのポリエステル粘着フィルムでラミネートした。ラミネート紙を１辺１０．０cｍの正方形に切断して試料片とした。得られた試料片について、コート紙用に汎用されているオフセット印刷用インキ（東洋インキ（株）製  ハイエコー紅）を用い、ＲＩ型印刷機（（株）明製作所製  ＲＩ−３）にてインキ盛り量０．５ｍｌで印刷を行った。印刷処理後、印刷部のベタにおけるムラの発生具合（ベタムラ）を目視で観察し、以下の基準に従って評価した。  
○：ベタムラがなく、均一にインキが印刷されている。  
△：ベタムラは若干見受けられるが、実用上支障がない程度。  
×：ベタムラが全面的に認められ、液体容器の原紙としての使用に適さない。
【００４５】
［実施例1］
カナダ標準濾水度（ＣＳＦ）５００ｍｌの広葉樹クラフトパルプ（ＬＢＫＰ）と、ＣＳＦ５３０ｍｌの針葉樹クラフトパルプ（ＮＢＫＰ）を８０／２０の重量比で配合して、原料パルプとした。原料パルプスラリーに、乾燥紙力増強剤として分子量２５０万のポリアクリルアミド（ＰＡＭ）を対絶乾パルプ重量あたり０．１％、サイズ剤としてアルキルケテンダイマー（ＡＫＤ）を対絶乾パルプ重量あたり０．３５％、湿潤紙力増強剤としてポリアミドエピクロロヒドリン（ＰＡＥＨ）系樹脂を対絶乾パルプ重量あたり０．１５％、さらに歩留剤として分子量１０００万のポリアクリルアミド（ＰＡＭ）を対絶乾パルプ重量あたり０．０８％添加した後、炭酸ナトリウムでｐＨ７．５に調整して紙料スラリーとした。この紙料スラリーをフォードリニア式長網抄紙機で単層抄紙した。次いで、得られた紙匹をカレンダーサイズプレスにより、酸化澱粉の濃度４．０％の表面サイズ剤水溶液を、両面で１．０ｇ／ｍ２となるように塗工して、坪量２５５ｇ／ｍ２の紙容器原紙を得た。
【００４６】
［実施例２］
ＬＢＫＰ（ＣＳＦ５００ｍｌ）とＮＢＫＰ（ＣＳＦ５３０ｍｌ）を５５／４５の重量比で配合して原料パルプとした以外は、実施例1と同様にして坪量２５５ｇ／ｍ２の紙容器原紙を得た。
【００４７】
［実施例３］
乾燥紙力増強剤として分子量２５０万のＰＡＭの添加量を対絶乾パルプ重量あたり０．２％とした以外は、実施例１と同様にして坪量２５５ｇ／ｍ２の紙容器原紙を得た。
【００４８】
［実施例４］
乾燥紙力増強剤として分子量２５０万のＰＡＭを添加しなかった以外は、実施例１と同様にして、坪量２５５ｇ／ｍ２の紙容器原紙を得た。
【００４９】
［実施例５］
乾燥紙力増強剤として分子量２５０万のＰＡＭに代えて、酸化澱粉を対絶乾パルプ重量あたり０．５重量％添加した以外は、実施例１と同様にして坪量２５５ｇ／ｍ２の紙容器原紙を得た。
【００５０】
［実施例６］
ＬＢＫＰ（ＣＳＦ５５０ｍｌ）とＮＢＫＰ（ＣＳＦ５８０ｍｌ）を８０／２０の重量比で配合して原料パルプとした以外は、実施例１と同様にして坪量２５５ｇ／ｍ２の紙容器原紙を得た。
【００５１】
［実施例７］
ＬＢＫＰ（ＣＳＦ６００ｍｌ）とＮＢＫＰ（ＣＳＦ６５０ｍｌ）を８０／２０の重量比で配合し、サイズ剤としてＡＫＤの添加量を絶対乾燥パルプ重量あたり０．６％とした以外は、実施例１と同様にして坪量２５５ｇ／ｍ２の紙容器原紙を得た。
【００５２】
［実施例８］
ＬＢＫＰ（ＣＳＦ４５０ｍｌ）とＮＢＫＰ（ＣＳＦ５００ｍｌ）を８０／２０の重量比で配合して原料パルプとした以外は、実施例１と同様にして坪量２５５ｇ／ｍ２の紙容器原紙を得た。
【００５３】
［実施例９］
サイズ剤としてＡＫＤを対絶乾パルプ重量あたり０．６％添加し、歩留剤として分子量１０００万のＰＡＭを添加しなかった以外は、実施例１と同様にして坪量２５５ｇ／ｍ２の紙容器原紙を得た。
【００５４】
［実施例１０］
歩留剤として分子量１０００万のＰＡＭに代えてカチオン化澱粉を対絶乾パルプ重量あたり０．５％添加した以外は、実施例１と同様にして坪量２５５ｇ／ｍ２の紙容器原紙を得た。
【００５５】
［実施例１１］
歩留剤として分子量１０００万のＰＡＭに代えて両性澱粉を対絶乾パルプ重量あたり０．５％添加した以外は、実施例１と同様にして坪量２５５ｇ／ｍ２の紙容器原紙を得た。
【００５６】
［実施例１２］
坪量を１９０ｇ／ｍ２とした以外は実施例１と同様にして紙容器原紙を得た。
【００５７】
［実施例１３］
坪量を３３０ｇ／ｍ２とした以外は実施例１と同様にして紙容器原紙を得た。
【００５８】
［実施例１４］
カレンダーサイズプレスを行わなかった以外は、実施例１と同様にして、坪量２５５ｇ／ｍ２の紙容器原紙を得た。
【００５９】
［比較例１］
乾燥紙力増強剤として分子量２５０万のＰＡＭの添加量を対絶乾パルプ重量あたり０．３％とした以外は、実施例１と同様にして坪量２５５ｇ／ｍ２の紙容器原紙を得た。
【００６０】
［比較例２］
坪量を３８０ｇ／ｍ２とした以外は実施例１と同様にして、紙容器原紙を得た。
【００６１】
［比較例３］
ＬＢＫＰ（ＣＳＦ６００ｍｌ）とＮＢＫＰ（ＣＳＦ６５０ｍｌ）を８０／２０の重量比で配合して原料パルプとした以外は、実施例１と同様にして坪量２５５ｇ／ｍ２の紙容器原紙を得た。
【００６２】
［比較例４］
サイズ剤としてＡＫＤを対絶乾パルプ重量あたり０．１％添加した以外は、実施例１と同様にして坪量２５５ｇ／ｍ２の紙容器原紙を得た。
【００６３】
実施例及び比較例で製造した紙容器原紙の測定結果は表１、表２に示した。
【表１】
2009243009.tif 000002
【表２】
2009243009.tif 000003
【００６４】
実施例１〜１４より明らかなように、本発明の紙容器原紙は、好適な成型加工性と耐断面浸透性を有する紙容器用原紙が得られた。一方、比較例１〜４より明らかなように、樹脂ラミネート層の破壊箇所（ピンホール）が発生して成型加工性が劣る（比較例１、比較例２）、もしくは耐断面浸透性が劣り（比較例３、比較例４）、比較例１〜４はいずれも紙容器用原紙として十分な性能を有しなかった。